(57)【特許請求の範囲】
【請求項１】
車両用ハイブリッドサイド・シル（１０２）において、
少なくとも２００℃の熱変形温度を有する連続繊維強化熱可塑性ポリマー（５１２）を含む引抜成形されたプロファイル部（１００）と、
前記引抜成形されたプロファイル部（１００）の端部に付着した鋼鉄を含むターミナル部（１０４）と、を含み、
前記連続繊維強化熱可塑性ポリマーは、１つ又はそれ以上の合成強化繊維集合体に含浸し、
前記熱可塑性ポリマー（５１２）の前駆体（５１０）を形成するのに必要なオリゴマー（６０６）からなる前重合体と、少なくとも１つの芳香族環を有する鎖延長剤が混合され、重合されたポリフタルアミド（ＰＰＡ）又は高性能ポリアミドであり、
前記前重合体は化学式〔Ｐ（Ｘ）ｎ〕で表される半芳香族性（ｓｅｍｉａｒｏｍａｔｉｃ）及び／又は半脂環式（ｓｅｍｉｃｙｃｌｏａｌｉｐｈａｔｉｃ）構造であり、Ｘは、ＯＨ、ＮＨ２又はＣＯＯＨから反応基で作動し、ｎ個は、１から３の範囲であり、
前記鎖延長剤は、化学式〔Ｙ−Ａ−Ｙ〕によって表現されることができ、少なくとも１つのＸ作用基と反応する２つの同一のＹ作用基を含むことを特徴とする車両用ハイブリッドサイド・シル。
【請求項２】
前記連続繊維強化熱可塑性ポリマー（５１２）は、少なくとも２２０℃の熱変形温度を有することを特徴とする請求項１に記載の車両用ハイブリッドサイド・シル。
【請求項３】
前記連続繊維強化熱可塑性ポリマー（５１２）は、ポリフタルアミド（ｐｏｌｙｐｈｔｈａｌａｍｉｄｅ）を含むことを特徴とする請求項１又は２に記載の車両用ハイブリッドサイド・シル。
【請求項４】
前記ターミナル部（１０４）は、前記引抜成形されたプロファイル部（１００）に接着され、単一成分のエポキシ接着剤により接着されたことを特徴とする請求項１に記載の車両用ハイブリッドサイド・シル。
【請求項５】
前記引抜成形されたプロファイル部（１００）内に付着する少なくとも１つの金属ブラケット（１０６）をさらに含むことを特徴とする請求項１に記載の車両用ハイブリッドサイド・シル。
【請求項６】
前記引抜成形されたプロファイル部（１００）に、鋼鉄及び／又は熱可塑性ポリマーを含む少なくとも１つのクラッシュカン（１１４）が、付着したことを特徴とする請求項１に記載の車両用ハイブリッドサイド・シル。
【請求項７】
請求項１によるハイブリッドサイド・シル（１０２）を含む車体において、少なくとも１９０℃のベーキング温度でベーキングされるペイントレイヤーにより覆われることを特徴とする車体。
【請求項８】
車両用ハイブリッドサイド・シルの製造方法において、
少なくとも２００℃の熱変形温度を有する連続繊維強化熱可塑性ポリマー（５１２）を含む引抜成形されたプロファイル部（１００）を成形する段階と、
鋼鉄を含むターミナル部（１０４）を前記引抜成形されたプロファイル部（１００）の端部に付着する段階と、
を含み、
前記引抜成形されたプロファイル部（１００）は、前記熱可塑性ポリマー（５１２）の前駆体（５１０）を形成するのに必要なオリゴマー（６０６）からなる前重合体と、鎖延長剤とが反応性引抜成形により成形され、
前記鎖延長剤は、少なくとも１つの芳香族環を含み、
前重合体は化学式〔Ｐ（Ｘ）ｎ〕で表される半芳香族性（ｓｅｍｉａｒｏｍａｔｉｃ）及び／又は半脂環式（ｓｅｍｉｃｙｃｌｏａｌｉｐｈａｔｉｃ）構造であり、Ｘは、ＯＨ、ＮＨ２又はＣＯＯＨから反応基で作動し、ｎ個は、１から３の範囲であり、
前記鎖延長剤は、化学式〔Ｙ−Ａ−Ｙ〕によって表現されることができ、少なくとも１つのＸ作用基と反応する２つの同一のＹ作用基を含むことを特徴とする車両用ハイブリッドサイド・シルの製造方法。
【請求項９】
前記反応性引抜成形を行う引抜成形ダイ（５２２）は、少なくとも３４０℃のダイ温度に加熱されることを特徴とする請求項８に記載の車両用ハイブリッドサイド・シルの製造方法。
【請求項１０】
前記ターミナル部（１０４）は、前記引抜成形されたプロファイル部（１００）に接着剤によって付着することを特徴とする請求項８に記載の車両用ハイブリッドサイド・シルの製造方法。
【請求項１１】
前記繊維強化熱可塑性ポリマーを含む少なくとも１つのクラッシュカン（１１４）を前記引抜成形されたプロファイル部（１００）に付着する段階をさらに含むことを特徴とする請求項８に記載の車両用ハイブリッドサイド・シルの製造方法。
【請求項１２】
前記少なくとも１つのクラッシュカン（１１４）をプルワインディング又はプルブレーディングにより成形する段階をさらに含むことを特徴とする請求項１１に記載の車両用ハイブリッドサイド・シルの製造方法。
【請求項１３】
前記ハイブリッドサイド・シル（１０２）を車体（１０８）に装着する段階と、
前記車体（１０８）に液体ペイント（１１２）を塗装する段階と、
前記塗装した車体（１０８）を少なくとも１９０℃のベーキング温度で焼成する段階と、
をさらに含むことを特徴とする請求項８に記載の車両用ハイブリッドサイド・シルの製造方法。
【発明の詳細な説明】
【技術分野】
【０００１】
本発明は、車両用ハイブリッドサイド・シル及びその製造方法並びにこれを有する車体に係り、より詳しくは、プラスチック部と金属部を含む車両用ハイブリッドサイド・シル及びその製作方法並びにこれを有する車体に関する。
【背景技術】
【０００２】
一般に、車体の２つのサイド部は、車体の上部に配置されるルーフエッジ（ｒｏｏｆ  ｅｄｇｅ）、車体の下部に配置されるサイド・シル（ｓｉｄｅ  ｓｉｌｌ）、及びルーフエッジとサイド・シルとを連結する柱を含み、これによって運転席のための骨組みが形成される。したがって、サイド・シルは運転席の骨組みを形成し、通常の使用の場合、さらに、サイド・シルが全般的に過負荷を受ける正面衝突、オフセット衝突、又は側面衝突を含む事故が発生した場合の車体の剛性を決定する。例えば、他の車両が側面にぶつかった際の車両の運転席の骨組みの変形は最小限に抑制される必要があり、サイド・シルの剛性は重要な要素となる（例えば、特許文献１〜３参照）。
【０００３】
従来の車両製造において、サイド・シルは一般に鋼鉄で形成され、衝撃エネルギーを吸収するためのクラッシュボックスのような追加的な部品と共に組立てられている。鋼鉄は、要求される強度と剛性を有する反面、重いため、車両の全体重量に占める割合も大きくなる。重量を減らすために、最近発売されたいくつかの車両には、エポキシ樹脂やビニルエステル樹脂等を含む炭素繊維強化プラスチックで作られたサイド・シルが搭載されている。しかし、鋼鉄と比較して強度の劣るこのような物質の使用は、車体を製作するための現在の製作ラインでは強化プラスチックをそれ以上使用できないか、又は製造過程を複雑なものに修正しなければならない。
例えば、鋼鉄サイド・シルを含む従来の車体製作方法は、最初は、いわゆるホワイトボディ（ｂｏｄｙ  ｉｎ  ｗｈｉｔｅ）が組立てられて、これにペインティング工程と、約１９０℃の温度のベーキング（ｂａｋｉｎｇ）工程が施される。強化プラスチック製のサイド・シルの場合には、ベーキング工程が終わった後に、エポキシ（ｅｐｏｘｙ）又はビニルエステル（ｖｉｎｙｌ  ｅｓｔｅｒ）樹脂を含むサイド・シルが、約１２０℃の温度に安定的に維持された状態で、別途の組み立て工程を通じて車体に装着され、一般に低い耐久性を有する非焼成ペイント（ｎｏｎ−ｂａｋｅｄ  ｐａｉｎｔ）を使用する別途のペインティング工程により塗装される。
【先行技術文献】
【特許文献】
【０００４】
【特許文献１】特許第２００３−０８１１３０号公報
【特許文献２】特許第２０１２−１２６１８８号公報
【特許文献３】特許第２０１４−００４８５０号公報
【発明の概要】
【発明が解決しようとする課題】
【０００５】
本発明は上記問題点を解決するためになされたものであって、本発明の目的とするところは、有利な強度対重量比（ｓｔｒｅｎｇｔｈ−ｔｏ−ｗｅｉｇｈｔ  ｒａｔｉｏ）を有し、一般的な製作工程に容易に組み入れることができる車両用ハイブリッドサイド・シル及びその製造方法並びにこれを有する車体を提供することにある。
【課題を解決するための手段】
【０００６】
上記課題を解決するためになされた本願発明の車両用ハイブリッドサイド・シルは、車両用ハイブリッドサイド・シルにおいて、少なくとも２００℃の熱変形温度を有する連続繊維強化熱可塑性ポリマーを含む引抜成形されたプロファイル部と、引抜成形されたプロファイル部の端部に付着した鋼鉄を含むターミナル部と、を含むことを特徴とする。
【０００７】
また、本発明の車両用ハイブリッドサイド・シルを製造する方法は、車両用ハイブリッドサイド・シルの製造方法において、少なくとも２００℃の熱変形温度を有する連続繊維強化熱可塑性ポリマーを含む引抜成形されたプロファイル部を成形する段階と、鋼鉄を含むターミナル部を引抜成形されたプロファイル部の端部に付着する段階と、を含むことを特徴とする。
【０００８】
さらに、本発明の車両用ハイブリッドサイド・シルを有する車体は、少なくとも２００℃の熱変形温度を有する連続繊維強化熱可塑性ポリマーを含む引抜成形されたプロファイル部と、引抜成形されたプロファイル部の端部に付着した鋼鉄を含むターミナル部と、を含むハイブリッドサイド・シルを含み、少なくとも１９０℃のベーキング温度でベーキングされるペイントレイヤーにより覆われることを特徴とする。
【発明の効果】
【０００９】
本発明によれば、連続繊維強化熱可塑性ポリマーは少なくとも２２０℃の熱変形温度を有するので、従来のプラスチック製のサイド・シルようにペイントベーキング工程を行う途中に変形せず、大きい負荷に耐えることができる。
本発明によれば、ターミナル部は引抜成形されたプロファイル部に接着されるので、ターミナル部と引抜成形されたプロファイル部は、単純で、信頼性のある連結が可能であるという効果を有する。典型的には、ターミナル部は、ペイントベーキング工程と互換され、取り扱いが容易で、高い剛性と熱抵抗を有する単一成分エポキシ接着剤を用いて引抜成形されたプロファイル部に接着することができる。
【００１０】
本発明によれば、本発明のハイブリッドサイド・シルは、引抜成形されたプロファイル部に付着する少なくとも１つの金属ブラケットをさらに含むために、引抜成形されたプロファイル部が高い安定性を持ち、サイド・シルを車体に連結できる付加的な機能を提供する。典型的には、少なくとも１つの金属ブラケットは、引抜成形されたプロファイル部の凸プロファイル部内に挿入されて、安定性と簡便性が向上する効果を有する。
本発明によれば、鋼鉄及び／又は連続又は短い長さの強化繊維を含むプラスチック材料を含む少なくとも１つのクラッシュカンは、引抜成形されたプロファイル部に付着することにより、車両の側面衝突の場合、効果的にエネルギーを吸収することができる。典型的には、少なくとも１つのクラッシュカンは、引抜成形されたプロファイル部の凸プロファイル部内に挿入されて、衝突時にサイド・シルの簡便性と、特に安定性が向上する効果を有する。
上述のとおり、本発明の車体は少なくとも１つのサイド・シルを含み、少なくとも１９０℃のベーキング温度で焼成された塗装層により覆われている。このようにして、少なくとも１つのサイド・シルを含む全体車体を覆う高品質の塗装層を提供することができる。
【００１１】
本発明の製造方法によれば、引抜成形されたプロファイル部は、鎖延長剤の重付加による反応性引抜成形によって成形され、引抜成形時に重付加反応による重合がオリゴマーのような鎖延長剤と共に前重合体が溶融した状態で行われる引抜成形ダイを利用して行われるため、完成された引抜成形されたプロファイル部は、大きい機械的剛性を提供する長い鎖を有する熱可塑性ポリマーとして成形されることができ、引抜成形の間に前重合体は低粘度の溶融した状態になって、強化繊維が適切な湿潤状態になる。このため熱可塑性ポリマーと強化繊維との間の強い結合が可能になる。典型的には、鎖延長剤は少なくとも１つの芳香族環を含ため、分子バックボーンで熱可塑性ポリマーが芳香族環を含有するようにして、大きい機械的剛性と熱抵抗を有する熱可塑性ポリマーを提供する効果を有する。
本発明によれば、反応性引抜成形を行う引抜成形ダイは、２００℃と３４０℃の間、特に、２００℃と３４０℃の間のダイ温度に加熱される。これは、含浸と重合条件が、低い含浸粘度を有するように制御されるのを可能にする効果を有する。
本発明によれば、繊維強化熱可塑性ポリマーを含む少なくとも１つのクラッシュカンは、引抜成形されたプロファイル部に付着することにより、少なくとも１つのクラッシュカンは引抜成形、特に、プルワインディング又はプルブレーディングによって成形されて、小さい重量でも高い衝撃エネルギー吸収能力を有することができる。
【図面の簡単な説明】
【００１２】
【図１】本発明の実施形態に係る一製造方法のプロファイル引抜成形段階を遂行する引抜成形装置の工程説明図である。
【図２】本発明の実施形態に係る車両のハイブリッドサイド・シルの分解斜視図である。
【図３】図２を組み立てた本発明の実施形態に係る車両のハイブリッドサイド・シルの斜視図である。
【図４】製造方法のペイント含浸段階を遂行する本発明の実施形態に係る車体のイメージ図である。
【図５】製造方法のペイントベーキング段階を遂行する車体のイメージ図である。
【図６】本発明の製造方法において組み立てられたサイド・シルの断面図である。
【発明を実施するための形態】
【００１３】
本発明が解決しようとする課題は、請求項１によるハイブリッドサイド・シル、請求項７による車体、請求項８によるハイブリッドサイド・シルの製造方法によって解決することができる。
本発明の車両用ハイブリッドサイド・シルは、少なくとも２００℃の熱変形温度を有する連続繊維強化熱可塑性ポリマーを含む引抜成形されたプロファイル部、及び引抜成形されたプロファイル部の端部に付着した鋼鉄を含むターミナル部を含む。
強化繊維は炭素繊維、ガラス繊維、アラミド繊維、又はそれと類似したものを含むことができる。熱変形温度（ｈｅａｔ  ｄｅｆｌｅｃｔｉｏｎ  ｔｅｍｐｅｒａｔｕｒｅ：ＨＤＴ）は、特定負荷でポリマー又はプラスチックサンプルが変形する温度である。これは、ＤＩＮ  ＥＮ  ＩＳＯ  ７５−１〜７５−３に開設されたテスト過程によって決定されることを特徴とする。
【００１４】
引抜成形されたプロファイル部は、本発明の技術分野で知られている好適な引抜成形工程によって少なくとも２００℃の熱変形温度を有するように製作される。好ましくは、連続繊維強化熱可塑性ポリマーは少なくとも２３０℃の熱変形温度を有することができる。例えば、米国特許番号第ＵＳ  ２０１４  ３１６０６３  Ａ１は、複合材料の製作のための適した工程を開示する。複合材料は、８０℃以上のガラス転移温度（ｇｌａｓｓ  ｔｒａｎｓｉｔｉｏｎ  ｔｅｍｐｅｒａｔｕｒｅ）（Ｔｇ）を有する少なくとも１つの熱可塑性ポリマーが含まれている、１つ又はそれ以上の合成強化繊維集合体を含み、ｉ）上記工程は、溶融状態で前駆体組成物を含む集合体の含浸段階、含浸段階は、前駆体組成物の粘度が溶融状態で１００Ｐａ・ｓを超えない温度で行われ、前駆体組成物は、ａ）熱可塑性ポリマーの少なくとも１つの前重合体（ｐｒｅｐｏｌｙｍｅｒ）（Ｐ（Ｘ）ｎ）は、その両端にｎ個の同一の反応基（ｒｅａｃｔｉｖｅ  ｆｕｎｃｔｉｏｎａｌ  ｇｒｏｕｐ）（Ｘ）を有する分子鎖（Ｐ）を含み、前重合体は半芳香族性（ｓｅｍｉａｒｏｍａｔｉｃ）及び／又は半指環式（ｓｅｍｉｃｙｃｌｏａｌｉｐｈａｔｉｃ）構造であり、Ｘは、ＯＨ、ＮＨ２又はＣＯＯＨから反応基で作動し、ｎ個は、１から３の範囲であり、ｂ）Ｙ−Ａ−Ｙによって表現されることができ、少なくとも１つのＸ作用基と反応する２つの同一のＹ作用基を含む少なくとも１つの鎖延長剤を含み、ｉｉ）鎖延長剤を含む前重合体が溶融した状態で（重）付加によるバルク重合（ｂｕｌｋ  ｐｏｌｙｍｅｒｉｚａｔｉｏｎ）段階を含み、熱可塑性ポリマーは重付加によるバルク重合の結果である。
具体的にば、熱可塑性ポリマーは半芳香族ポリアミドを含み、半芳香族ポリアミドは、骨格に高い機械的剛性と熱抵抗を提供する芳香族環を含むことができる。好ましくは、熱可塑性ポリマーは、重合体鎖で繰り返し単位のカルボン酸の６０％又はそれ以上のモルが、テレフタル酸（ＴＰＡ）とイソフタル酸（ＩＰＡ）の組み合わせから構成されるポリフタルアミド（ＰＰＡ）又は高性能ポリアミドであることができる。
【００１５】
車両のサイド・シルは、一般に長く延長された形状であるので、引抜成形されたプロファイル部を含むサイド・シルの成形は、大部分が引抜成形されたプロファイル部に成形され、一般に連続繊維強化熱可塑性ポリマーの高い強度対重量比により、従来の鋼鉄サイド・シルに比べて軽量のサイド・シルを提供することができる。本発明のサイド・シルは、鋼鉄を含むターミナル部を含むので、サイド・シルを車体に装着するためのホール、ねじ山などのような装着部分は、従来のサイド・シルと実質的に同一の自由度（ｄｅｇｒｅｅ  ｏｆ  ｆｒｅｅｄｏｍ）を提供するのが可能である。このような点と引抜成形されたプロファイル部の熱変形温度が１９０℃より高いため、本発明のサイド・シルは車両のホワイトボディと組立てられる。つまり、車体が、ペインティング工程と、従来の１９０℃のベーキング温度で行われるペイントベーキング（ｐａｉｎｔ−ｂａｋｉｎｇ）工程を通過する前に、製造段階でサイド・シルが塗装されていない車体として組立てられる。
【００１６】
本発明の他の実施形態によれば、連続繊維強化熱可塑性ポリマーは、少なくとも２２０℃の熱変形温度を有するので、従来のペイントベーキング工程を行う途中に変形せず、大きい負荷に耐えられる。好ましくは、連続繊維強化熱可塑性ポリマーは少なくとも２３０℃の熱変形温度を有する。
本発明の他の実施形態によれば、熱可塑性ポリマーは半芳香族ポリアミド（ｓｅｍｉ−ａｒｏｍａｔｉｃ  ｐｏｌｙａｍｉｄｅ）を含む。半芳香族ポリアミドは骨格に高い機械的剛性と熱抵抗を提供する芳香族環（ａｒｏｍａｔｉｃ  ｒｉｎｇｓ）を含む。好ましくは、熱可塑性ポリマーは、重合体鎖（ｐｏｌｙｍｅｒ  ｃｈａｉｎ）で繰り返し単位のカルボン酸の６０％又はそれ以上のモルが、テレフタル酸（ＴＰＡ）とイソフタル酸（ＩＰＡ）の組み合わせから構成されるポリフタルアミド（ｐｏｌｙｐｈｔｈａｌａｍｉｄｅ：ＰＰＡ）又は高性能ポリアミド（ｈｉｇｈ−ｐｅｒｆｏｒｍａｎｃｅ  ｐｏｌｙａｍｉｄｅ）である。
【００１７】
本発明によれば、ターミナル部は引抜成形されたプロファイル部に接着されるため、ターミナル部と引抜成形されたプロファイル部は、単純で、信頼性のある連結が可能である。本発明のターミナル部はペイントベーキング工程に代わって、取り扱いが容易で、高い剛性と熱抵抗を有する単一成分エポキシ接着剤を用いて引抜成形されたプロファイル部に接着することができる。
本発明によれば、ハイブリッドサイド・シルは、引抜成形されたプロファイル部に付着する少なくとも１つの金属ブラケットをさらに含む。これは、引抜成形されたプロファイル部が高い安定性を持つようにし、サイド・シルを車体に連結できるような付加的な機能を提供する。本発明は、少なくとも１つの金属ブラケットが、引抜成形されたプロファイル部の凸プロファイル部内に挿入されて、安定性と簡便性が向上する。
【００１８】
本発明の他の実施形態によれば、鋼鉄及び／又は連続又は短い長さの強化繊維を含むプラスチック材料を含む少なくとも１つのクラッシュカンが、引抜成形されたプロファイル部に付着する。これは、車両の側面衝突の場合、効果的にエネルギーを吸収するようにする。より詳しくは、少なくとも１つのクラッシュカンが、引抜成形されたプロファイル部の凸プロファイル部内に挿入されて、衝突時にサイド・シルの剛性、特に安全性を向上させる。
上述した通り、本発明の車体は少なくとも１つのサイド・シルを含み、少なくとも１９０℃のベーキング温度で焼成された塗装層により覆われている。このようにして、少なくとも１つのサイド・シルを含む全体車体を覆う高品質の塗装層を提供することができる。
【００１９】
本発明の製造方法によれば、引抜成形されたプロファイル部は鎖延長剤の重付加による反応性引抜成形によって成形される。即ち、引抜成形は、重付加反応による重合がオリゴマーのような鎖延長剤と共に前重合体が溶融した状態で行われる引抜成形ダイを利用して行われる。こうして完成された引抜成形されたプロファイル部は、強固な機械的剛性を提供する長い鎖を有する熱可塑性ポリマーのように成形することができ、引抜成形の間に前重合体は低粘度の溶融した液体状態になって、強化繊維に付着するため、強化繊維は前重合体に濡れた湿潤状態になる。したがって熱可塑性ポリマーと強化繊維との間の強い結合が可能になる。好ましくは、鎖延長剤は少なくとも１つの芳香族環を含む。これは、分子バックボーン（ｍｏｌｅｃｕｌｅ  ｂａｃｋｂｏｎｅｓ）で熱可塑性ポリマーが芳香族環を含有するようにして、大きい機械的剛性と熱抵抗を有する熱可塑性ポリマーを提供する。
【００２０】
本発明によれば、反応性引抜成形を行う引抜成形ダイは、２００℃から３４０℃の間のダイ温度に加熱される。これは、含浸（ｉｍｐｒｅｇｎａｔｉｏｎ）と重合（ｐｏｌｙｍｅｒｉｚａｔｉｏｎ）が、低い含浸粘度（ｌｏｗ  ｉｍｐｒｅｇｎａｔｉｏｎ  ｖｉｓｃｏｓｉｔｙ）条件を有するための制御である。
本発明の他の実施形態によれば、繊維強化熱可塑性ポリマーを含む少なくとも１つのクラッシュカンは、引抜成形されたプロファイル部に付着され、好ましくは、少なくとも１つのクラッシュカンは引抜成形、特に、プルワインディング（ｐｕｌｌｗｉｎｄｉｎｇ）又はプルブレーディング（ｐｕｌｌｂｒａｉｄｉｎｇ）によって成形されて、小形でも高い衝撃エネルギー吸収能力を有する。
【００２１】
図２は、本発明の実施形態に係る車両のハイブリッドサイド・シルの分解斜視図であり、図３は、図２を組み立てた本発明の実施形態に係る車両のハイブリッドサイド・シルの斜視図である。
図２、３に示したとおり、ハイブリッドサイド・シル１０２は細長い形状（ｅｌｏｎｇａｔｅ  ｓｈａｐｅ）であり、ハイブリッドサイド・シル１０２の全体長さに沿って延長される引抜成形されたプロファイル部１００を含む。プロファイル部１００は、断面がΩ形状又は帽子（ハット）断面形状を有し、プロファイル部１００の全体長さに沿って長手方向に延長された炭素繊維及び／又はガラス繊維層（図示せず）によって強化された熱可塑性ポリマー（ｔｈｅｒｍｏｐｌａｓｔｉｃ  ｐｏｌｙｍｅｒ）を含む。本発明の一実施形態で、熱可塑性ポリマーは、ポリフタルアミド（ＰＰＡ）又は高性能ポリアミドである。引抜成形されたプロファイル部１００の材料は２００〜２３０℃の熱変形温度を有する。
ハイブリッドサイド・シル１０２は、単一成分のエポキシ接着剤（図示せず）を用いて引抜成形されたプロファイル部１００の端部１１０に接着される少なくとも一部が鋼鉄製のターミナル部１０４をさらに含む。ターミナル部１０４において、ハイブリッド・シル１０２を車体に装着するためのホール及びスリットのような装着部分が形成されてもよい。追加的に、ハイブリッドサイド・シル１０２は、プロファイル部１００を安定化させて、側面衝突時にエネルギーを吸収するために、引抜成形されたプロファイル部１００のΩ形状のプロファイルの凸プロファイル部１１１に接着され、通常２〜６の金属ブラケット１０６を含む。
【００２２】
次に、図１〜図５に基づいて、図３に示したハイブリッドサイド・シル１０２を含む車体及びハイブリッドサイド・シル１０２の製造方法について説明する。
図１は、本発明の実施形態に係る一製造方法のプロファイル引抜成形段階を遂行する引抜成形装置の工程説明図である。図示したとおり、ハイブリッドサイド・シル１０２の引抜成形されたプロファイル部１００を製造するためのポリアミドの高温の引抜成形装置５５０は、強化繊維層のための繊維素材が各スプール５０１に置かれた繊維素材貯蔵機器５５２、製造される引抜成形されたプロファイル部１００の内で強化繊維を意図した相対的位置によって繊維素材を整列するための整列機器５５４、整列した繊維素材を予熱するための予熱機器５２０、熱可塑性ポリマー５１２の溶融した前駆体５１０を形成するのに必要なオリゴマー６０６の固体ペレットを含んでいるホッパー６０１の内部に整列し、連結されるスクリューシャフト６０２を備えた加熱押出機６０４、加熱機器５２１を具備して、製造される引抜成形プロファイル部１００の外郭プロファイルに対応する内部プロファイルを備えた引抜成形ダイ５２２、引抜成形ダイ５２２から繊維材料と熱可塑性ポリマーレジンで構成される合成筋５２５を引っ張るプーラー機器５２４、及び合成筋５２５を製造される引抜成形されたプロファイル部１００の要求される長さに相当するセグメントにカッティングするカッター機器５２６を含む。
【００２３】
作業準備過程において、スプール５０１に貯蔵されていた繊維素材は、整列機器５５４、予熱機器５２０、引抜成形ダイ５２２、プーラー機器５２４、及びカッター機器５２６を通じて連続的にガイドされる。また、ホッパー６０１は、熱可塑性ポリマー５１２を成形するのに要求されるオリゴマー６０６のペレットで満たされ、熱可塑性ポリマー５１２はそれぞれのオリゴマー（短い重合体）６０６が少なくとも１つの芳香族環を含むことと同様の方法により選択されて用意される。加熱押出機６０４は、液体条件下でオリゴマー６０６を提供するための十分に高い温度、すなわち、１０Ｋ又はオリゴマー６０６ペレットの溶融温度以上の温度に加熱される。
【００２４】
引抜成形されたプロファイル部１００を製作するための引抜成形段階を始めるために、貯蔵機器５５２から引き抜かれた量に対応する繊維素材が、プーラー機器５２４によって引抜成形ダイ５２２から連続的又は間歇的に引き出される。整列機器５５４で整列された後、繊維素材は予熱機器５２０を通過して予熱されて、過熱温度で引抜成形ダイ５２２に進入する。これと同時に、オリゴマー６０６のペレットはホッパー６０１から押出機６０４に進入して、溶融した前駆体５１０を形成するために溶融し、溶融した前駆体５１０は、プーラー機器５２４の動作によって引っ張られた繊維材料が進入する引抜成形ダイ５２２の入口５６０と近接した位置に進入する。好ましくは、溶融した前駆体５１０は、引抜成形ダイ５２２に進入する前に溶融し、オリゴマー６０６の重合が相当多く発生するのを防止するように、十分に低い温度で引抜成形ダイ５２２に伝送されるが、このとき、溶融した前駆体５１０は低粘度を維持し、本発明の実施形態では２Ｐａ・ｓに設定した。
【００２５】
引抜成形ダイ５２２に進入するとすぐに、溶融した前駆体５１０は、低粘度であるため濡れた繊維の面と繊維との間の微細な空隙に進入して、繊維素材に含浸される。プーラー機器５２４が、引抜成形ダイ５２２より前駆体５１０が含浸された繊維を前駆体５１０と共に続けて引っ張る間に、加熱機器５２１は引抜成形ダイ５２２内の温度を維持する。予熱機器５２０では予熱された繊維素材により繊維の表面と近いところで先に前駆体５１０の重合が始まりオリゴマー６０６が生成する。溶融した前駆体５１０が引抜成形ダイ５２２を通過するとき前駆体５１０が含浸された繊維素材の引抜経路に沿ってオリゴマー６０６の重付加が起こり前駆体５１０は完全に重合される。本発明の実施形態では、３０秒の重合時間内にオリゴマー６０６の重付加による重合を可能にするために、引抜成形ダイ５２２を通じて含浸された繊維素材の経路に沿って３５０℃のダイ温度を維持するよう設定した。製造された引抜成形されたプロファイル部のプロファイルを有する合成筋５２５は、引抜成形ダイ５２２の出口５６１から連続的に排出され、次いで、カッター機器５２６により切断されて反復的に引抜成形されたプロファイル部１００を提供する。
融解した前駆体５１０が少なくとも２００℃、本発明の実施形態では２２０℃と設定した熱変形温度を有する合成筋５２５を生産する引抜成形ダイ５２２に進入した後、元の位置で熱可塑性ポリマーレジン内にオリゴマー６０６の重付加によって重合を行える溶融条件下で溶融した前駆体５１０の形態で伝送される。この間に、もし、重合反応が発生しなければ、溶融した前駆体５１０を成形するためのオリゴマー６０６は多様な方法により重合反応が発生するようにすることができる。例えば、本発明の実施形態で、ポリフタルアミド（ＰＰＡ）又は高性能ポリアミドを成形するためのオリゴマーが選択される。製造方法の他の実施形態で、前重合体と、前重合体にの重付加（ｐｏｌｙａｄｄｅｄ）された鎖延長剤（ｃｈａｉｎ  ｅｘｔｅｎｄｅｒ）のような２つ以上の組成物は、溶融した前駆体を成形するために混合される。
【００２６】
図２は、本発明の実施形態に係る車両のハイブリッドサイド・シルの分解斜視図であり、ハイブリッドサイド・シル１０２を製作するための組み立て段階を示した。組み立て段階において、鋼鉄を含むターミナル部１０４は、単一成分のエポキシ接着剤（図示せず）を用いて引抜成形されたプロファイル部１００の端部１１０に接着される。また、４つの金属ブラケット１０６は、単一成分のエポキシ接着剤を用いて引抜成形されたプロファイル部のプロファイルの凸プロファイル部１１１内に接着される。図２に示した組み立て段階のハイブリッドサイド・シル１０２を組み立てた本発明の実施形態に係る車両のハイブリッドサイド・シルの斜視図を図３に示した。
【００２７】
ハイブリッドサイド・シル１０２が完成した以降に、図４に示したとおり、ハイブリッドサイド・シル１０２は、ターミナル部１０４及び／又は１つ又はそれ以上の金属ブラケット１０６内の装着部分を使用して追加部品と共に車体１０８内に組み立てられる。例えば、ターミナル部１０４及び／又は１つ又はそれ以上の金属ブラケット１０６は、車体１０８の他の部品と溶接されるか、又はボルト締結されることができる。図４には、製造方法のペイント含浸段階を遂行する車体１０８を示した。ペイント含浸段階において、ハイブリッドサイド・シル１０２を含む車体１０８は、ペイントタンク７００に入れていた液体ペイント１１２に含浸されるようにペイントタンク７００内に沈められる。液体ペイント１１２が完全に含浸した以降に、車体１０８はペイントタンク７００から取り出される。
【００２８】
図５は、製造方法のペイントベーキング段階を遂行する車体のイメージ図である。ペイントベーキング段階において、ペイント１１２により覆われた車体１０８はベーキングオーブン７０２の内に位置し、設定されたベーキング時間の間、設定された１９０℃にベーキング温度が維持される。
【００２９】
図６は、本発明の製造方法において組み立てられたサイド・シルの断面図である。図６には、ハイブリッドサイド・シル１０２と近接した車体の一部分だけを示した。ハイブリッドサイド・シル１０２は車両ドア１１６の一部分と共に、車体１０８の部品で組み立てられる。図３に示した実施形態で、ハイブリッドサイド・シル１０２の引抜成形されたプロファイル部１００は、基本的にΩ形状の断面で構成され、追加的に内部の四角空間７０４を取り囲んで外壁１０３から凸プロファイル部１１１に突出した中空プロファイル部７０６が断面に形成される。本発明の実施形態で、中空プロファイル部７０６の密集形態（ｃｌｏｓｅｄ  ｆｏｒｍａｔｉｏｎ）は、大きいイナーシャとねじれ抵抗を有するハイブリッドサイド・シル１０２を提供し、ハイブリッドサイド・シル１０２の全体的な性能を増加させる。
【００３０】
ハイブリッドサイド・シル１０２は、ハイブリッドサイド・シル１０２の引抜成形されたプロファイル部１００の足部分７０８をΩ形状断面のプロファイル鋼鉄ブラケット７１０の足部分７０９に単一成分のエポキシ接着剤などを用いて接着して、車体１０８のΩ形状のプロファイル鋼鉄ブラケット７１０に装着され、このような方法により引抜成形されたプロファイル部１００の凸プロファイル部１１１は、反対側のΩ形状のプロファイル鋼鉄ブラケット７１０の凸プロファイル部７１１と結合して内部空間１１１、７１１を形成する。Ω形状のプロファイル鋼鉄ブラケット７１０は、溶接によって追加的に車体１０８の鋼鉄部７１２に付着する。引抜成形されたプロファイル部１０２の上部側壁７１６は、閉鎖された条件下の完成された車両において車両ドア１１６の底面と対向するハイブリッドサイド・シル１０２の上部面を形成する。
【００３１】
さらに、少なくとも２００℃の熱変形温度を有する連続繊維強化熱可塑性ポリマーからプルワインディング又はプルブレーディングによって分離製作される円筒形状のクラッシュカン１１４は、ハイブリッドサイド・シル１０２の引抜成形されたプロファイル部１００の外壁１０３からほぼΩ形状のプロファイル鋼鉄ブラケット７１０の反対側内壁７１３に、その間に単に小さいギャップ７１４だけを残したまま延長されるように中空プロファイル部７０６とハイブリッドサイド・シル１０２の引抜成形されたプロファイル部１００の凸プロファイル部１１１の外壁１０３に接着される。車両の側面衝突が発生した場合、クラッシュカン１１４は、ハイブリッドサイド・シル１０２の引抜成形されたプロファイル部１００の外壁１０３が、Ω形状のプロファイル鋼鉄ブラケット７１０の内壁７１３側に押し出されることにより次第に変形して衝突エネルギーを吸収する。
【００３２】
円筒形状のクラッシュカン１１４は、円形の断面、四角形の断面、楕円形の断面、又はそれと類似した形状を有することができる。さらに、クラッシュカンは円筒形状に限定されず、内部空間１１１、７１１を横切って複数の孔が並列的に延長されるように形成されることができる。また、クラッシュカン１１４の他の例は、鋼鉄のような金属で製作されることができ、短い長さのガラス繊維を含むか、又はガラス繊維を含まない熱可塑性ポリマーから射出成形（ｉｎｊｅｃｔｉｏｎ  ｍｏｌｄｉｎｇ）されることも可能である。射出成形は、引抜成形されたプロファイル部１００と分離されて行われるか、又はクラッシュカン１１４が引抜成形されたプロファイル部１００上のオーバーモールディングされた要素（ｏｖｅｒｍｏｌｄｅｄ  ｅｌｅｍｅｎｔ）の正位置に付着して成形されるオーバーモールディング段階（ｏｖｅｒｍｏｌｄｉｎｇ  ｓｔｅｐ）によって行われることも可能である。
【００３３】
さらに、図６に示したハイブリッドサイド・シル１０２の構成要素は、上記で言及した実施形態と異なる要素と結合されることができる。例えば、クラッシュカン１１４は、一般的なΩ形状の断面を有する引抜成形されたプロファイル部１００に装着されることができ、又は金属ブラケット１０６は、図６に示したとおり、引抜成形されたプロファイル部１００に装着されることができる。
【符号の説明】
【００３４】
１００：プロファイル部
１０２：ハイブリッドサイド・シル
１０３：外壁
１０４：ターミナル部
１０６：金属ブラケット
１０８：車体
１１０：プロファイル部の端部
１１１，７１１：凸プロファイル部、内部空間
１１２：液体ペイント
１１４：クラッシュカン
１１６：  車両ドア
５０１：スプール
５１０：前駆体
５１２：熱可塑性ポリマー
５２０：予熱機器
５２１：加熱機器
５２２：引抜成形ダイ
５２４：プーラー機器
５２５：合成筋
５２６：カッター機器
５５０：引抜成形
５５２：繊維素材貯蔵機器
５５４：整列機器
５６０：入口
５６１：出口
６０１：ホッパー
６０２：スクリューシャフト
６０４：加熱押出機
６０６：オリゴマー
７００：ペイントタンク
７０２：ベーキングオーブン
７０４：四角空間
７０６：中空プロファイル部
７０８，７０９：足部分
７１０：プロファイル鋼鉄ブラケット
７１２：鋼鉄部
７１３：反対側内壁
７１４：ギャップ
７１６：上部側壁
【図１】
0006706048.tif 000002
【図２】
0006706048.tif 000003
【図３】
0006706048.tif 000004
【図４】
0006706048.tif 000005
【図５】
0006706048.tif 000006
【図６】
0006706048.tif 000007